(57)【要約】【課題】ラビング材用経パイル織物のパイルを、樹脂や熱による後処理によらず、その製織過程において緯糸の長さ方向（Ｗ）に斑なく均一に傾斜させる。【解決手段】ラビング材用経パイル織物のベース織地の織組織を２本緯畦（２／２緯畦）織組織とし、その引き揃え状態の組を成す各組２本の経糸１１・１２の間にパイル糸を配置し、その引き揃え状態の組を成す２本の経糸１１・１２が交絡して上を越える緯糸１３に係止されたルーズパイルのカットパイル１４を形成する。引き揃え状態の組を成す各組２本の経糸の中の１本の経糸１２の繊度（太さ）を他の１本の経糸１１の繊度（太さ）よりも大きくし（太くし）、ベース織地において細い経糸１１と太い経糸１２を交互に配置する。そうすると、太い経糸１２と細い経糸１１との太さの差に応じて緯糸の長さ方向（Ｗ）にパイル１４を斑なく均一にパイルを傾斜させることが出来る。【選択図】図１
2006241638.tif 000002
【特許請求の範囲】
【請求項１】
（ａ）  経パイル織物によって構成され、（ｂ）  そのベース織地が、２本の経糸（１１・１２）が引き揃え状態の組を成して緯糸（１３）と交絡する２本緯畦織組織によって構成され、（ｃ）  パイル糸が、その引き揃え状態の組を成す各組２本の経糸（１１・１２）の間に配置され、その各組２本の経糸（１１・１２）が交絡して上を越える緯糸（１３）に係止されるルーズパイルのカットパイル（１４）を形成しており、（ｄ）  その引き揃え状態の組を成す各組２本の経糸の中の１本の経糸（１２）の繊度（太さ）が、他の１本の経糸（１１）の繊度（太さ）よりも大きく（太く）、（ｅ）  ベース織地において、その細い経糸（１１）と太い経糸（１２）が、交互に配置されていることを特徴とする液晶パネル基板ラビング材。
【請求項２】
引き揃え状態の組を成す各組２本の中の他の１本の経糸（１１）よりも繊度の太い経糸（１２）の繊度が、その他の細い経糸（１１）の繊度の１．２倍〜４．０倍である前掲請求項１に記載の液晶パネル基板ラビング材。
【発明の詳細な説明】
【技術分野】
【０００１】
本発明は、液晶パネルの基板の表面に液晶素子の配列を促す配向膜を形成するために使用される液晶パネル基板ラビング材に関するものである。
【背景技術】
【０００２】
液晶パネルの基板の表面に液晶素子の配列を促す配向膜を形成するために、液晶パネルの基板の表面にポリイミド樹脂等によって形成された配向膜に、周面にラビング材を巻き付けた回転するラビングロールを当てて擦り、その回転方向に沿った微細な擦過溝を形成するラビング処理が施され、その液晶パネル基板ラビング材には経パイル織物が適用されている（例えば、特許文献１、２、３、４参照）。ラビング材としての経パイル織物の厚みは概して１．５〜４．０ｍｍであり、パイルや緯糸や経糸には繊度（太さ）が概して１５〜４０綿番手の糸条が使用され、ベース織地（地組織）の経糸密度は概して２０〜６０本／２５．４ｍｍに、緯糸密度は概して３０〜１００本／２５．４ｍｍに設定されている。
【特許文献１】実用新案登録第３０３２８２０号公報
【特許文献２】特開平１１−２３７６３６号公報
【特許文献３】特開２００２−１４８６２８号公報
【特許文献４】特開２００４−３４１２０９号公報
【０００３】
経パイル織物のパイルは、２つのパイル片が対を成している。その対を成す２つのパイル片は、Ｕ字、Ｖ字乃至Ｗ字形を成して連続している。そのＵ字、Ｖ字ないしＷ字状に折れ曲がって連続する２つのパイル片の連続部分であるパイルの根元部分は、経パイル織物のベース織地を構成する緯糸の下を潜り抜けている。パイルは、その潜り抜ける根元部分によってベース織地に係止され、その対を成す２つのパイル片は、その係止する緯糸の前後に分かれてベース織地から突出している。そのパイルの根元部分が潜り抜ける緯糸の数、その潜り抜ける緯糸と経糸によって構成されるベース織地の織組織を変えることによって、経糸の長さ方向（Ｌ）におけるパイル片の傾き具合が変化し、パイルが経糸の長さ方向（Ｌ）において傾斜した経パイル織物を得ることが出来る。ラビング材としての経パイル織物は、回転ロールに巻き付けて使用されるものであり、その回転ロールの回転方向に沿ってパイルが傾斜したものが好適とされ、その経糸の長さ方向（Ｌ）を回転方向に合わせ、緯糸の長さ方向（Ｗ）を軸芯方向に向けて回転ロールに巻き付けられる。このため、ラビング材として、ラビングロールの幅に応じた織幅の経パイル織物が必要になる。
【発明の開示】
【発明が解決しようとする課題】
【０００４】
ラビング材としての経パイル織物の製織には、衣料生地やシート地（椅子張り地）としての経パイル織物の製織に使用されているモケット織機が使用されている。しかし、モケット織機の織幅は２．３ｍ以下であり、モケット織機によっては、織幅が２．３ｍを超える経パイル織物は得られない。勿論、織幅が２．３ｍを超える広幅の経パイル織物は、ウイルトン・カーペット織機によって製織することが出来る。しかし、ウイルトン・カーペット織機は、あくまでもカーペット織機であり、１５〜４０綿番手の糸条をパイルや緯糸や経糸に使用し、経糸密度や緯糸密度が２０〜６０本／２５．４ｍｍで、厚みが１．５〜４．０ｍｍのラビング材に適した経パイル織物をウイルトン・カーペット織機によって得ることは出来ない。従って、ラビング処理に２．３ｍを超える広幅のラビングロールに使用し、液晶パネル基板の生産効率を高めようとする場合には、ラビング材用経パイル織物を、その緯糸の長さ方向（Ｗ）を回転方向に向け、経糸の長さ方向（Ｌ）を軸芯方向に向けて回転ロールに巻き付け、そのロールを回転しつつパイル面を撫でてパイルを回転方向に沿ってパイルを傾斜させ、そのまま樹脂や熱でパイルの傾斜をセットすることになる。
【０００５】
しかし、経糸密度が２０〜６０本／２５．４ｍｍに設定された緻密なラビング材用経パイル織物では、パイルの左右（緯糸の長さ方向）が経糸によって強く把持されていて緯糸の長さ方向（Ｗ）に一定の傾斜角をもって傾斜させることは出来ず、それを樹脂や熱によって強制的に傾斜させようとしても、その傾斜度合にバラツキが生じ、その結果、パイルの先端によって液晶パネルの配向膜の配合性にバラツキが生じ、ラビング処理における液晶パネル基板の歩留りの低下を招き、ラビング処理によるロスが多発する。
【０００６】
そこで本発明は、ラビング材用経パイル織物のパイルを、樹脂や熱による後処理によらず、その製織過程において緯糸の長さ方向（Ｗ）に斑なく均一に傾斜させることを目的とする。
【課題を解決するための手段】
【０００７】
即ち、本発明に係る液晶パネル基板ラビング材は、（ａ）  経パイル織物によって構成され、（ｂ）  そのベース織地が、２本の経糸１１・１２が引き揃え状態の組を成して緯糸１３と交絡する２本緯畦（２／２緯畦）織組織によって構成され、（ｃ）  パイル糸が、その引き揃え状態の組を成す各組２本の経糸１１・１２の間に配置され、その各組２本の経糸１１・１２が交絡して上を越える緯糸１３に係止されるルーズパイルのカットパイル１４を形成しており、（ｄ）  その引き揃え状態の組を成す各組２本の経糸の中の１本の経糸１２の繊度（太さ）が、他の１本の経糸１１の繊度（太さ）よりも大きく（太く）、（ｅ）  ベース織地において、その細い経糸１１と太い経糸１２が、交互に配置されていることを特徴とする。
【発明の効果】
【０００８】
２本緯畦織組織は、平織組織における各経糸を２本１組の引き揃えとした変化平織組織の一種であり、各組の２本の経糸１１・１２は、引き揃え状態で緯糸１３Ａの下を潜り、次に隣合う緯糸１３Ｂの上を越え、その次に隣合う緯糸１３Ａの下を潜ると言うように、経糸の長さ方向（Ｌ）において、緯糸１本おきに上下して織組織を構成する（図１）。一方、緯糸の長さ方向（Ｗ）において、緯糸１３は、２本引き揃えの１組の経糸１１・１２の上を越え、次に隣合う２本引き揃えの１組の経糸１１・１２の下を潜り抜け、その次に隣合う２本引き揃えの１組の経糸１１・１２の上を越えると言うように、１組の経糸２本おきに上下して織組織を構成する（図１）。従って、平織組織の組織図における接結点が市松模様を描くように、引き揃えの各組の２本の経糸１１・１２の間にパイル糸が配置され、２本引き揃えの１組の経糸１１・１２の下を潜り抜ける緯糸１３に係止されるパイル１４は、市松模様状に配置される。
【０００９】
このため、緯糸の長さ方向（Ｗ）において隣合う一方のパイル列のパイル１４Ａと他方のパイル列のパイル１４Ｂは、その緯糸の長さ方向（Ｗ）において隣合わず、緯糸の長さ方向（Ｗ）と経糸の長さ方向（Ｌ）のそれぞれに交叉するバイアス（斜め）方向において隣合う。従って、その一方のパイル１４Ａを緯糸の長さ方向（Ｗ）に押し倒して傾斜させようとするとき、その緯糸の長さ方向（Ｗ）において隣合うパイル列の他方のパイル１４Ｂは、その一方のパイル１４Ａを傾斜させることの妨げにはならず、各パイル１４Ａ・１４Ｂは、緯糸の長さ方向（Ｗ）に傾倒し易い状態におかれる。
【００１０】
そして、前記の通り、本発明のベース織地の緯糸の長さ方向（Ｗ）において、緯糸１３は、２本引き揃えの１組の経糸１１・１２の上を越え、次に隣合う２本引き揃えの１組の経糸１１・１２の下を潜り抜け、その次に隣合う２本引き揃えの１組の経糸１１・１２の上を越えると言うように、１組の経糸２本おきに上下して織組織を構成しており、その越える２本１組の経糸１１・１２の間では、その２本の経糸に支えられてパイル面に略平行になり、又、その潜り抜ける２本１組の経糸１１・１２の間では、その２本の経糸に押さえられてパイル面に略平行になる。その限りにおいてパイル１４の軸芯（Ｓ）は、そのパイル面に略平行になる２本１組の経糸１１・１２の間の緯糸に直交し、従って、パイル面に対する直交方向（Ｈ）に揃う。即ち、パイルがベース織地から直立することになる。
【００１１】
しかし、本発明において、各パイル１４の左右（緯糸の長さ方向）は、そのパイルを係止する緯糸１３の上を越える２本引き揃え状態の経糸１１・１２によって挟持され、そのパイル１４の軸芯（Ｓ）が２本引き揃えの一方の経糸１１の軸芯（Ｏ1 ）と他方の経糸１２の軸芯（Ｏ2 ）を結ぶ中心線Ｏ1 −Ｏ2 に直交するとしても、その挟持する一方の経糸１２が他方の経糸１１よりも太くなっており、その太さの差に応じて中心線Ｏ1 −Ｏ2 が緯糸の長さ方向（Ｗ）に対して傾斜する（図２）。このため、パイル１４の軸芯（Ｓ）は、緯糸の長さ方向（Ｗ）に直交せず、パイル面に対する直交方向（Ｈ）からの傾斜が余儀なくされる。そして、前記の通り、ベース織地が２本緯畦織組織を成すことからして、各パイル１４は、緯糸の長さ方向（Ｗ）に傾倒し易い状態におかれる。
【００１２】
このため、本発明によると、製織後の樹脂や熱による後処理によってではなく、経パイル織物の組織構造に起因して緯糸の長さ方向（Ｗ）にパイル１４が均一に傾斜し、経糸の長さ方向（Ｌ）を軸芯方向に平行に向けて回転ロールに装着するラビング材に最適の経パイル織物が得られる。
【発明を実施するための最良の形態】
【００１３】
パイル列を間に挟んで隣合う一対の経糸１１と経糸１２との太さの差に応じてパイル１４の軸芯（Ｓ）が織幅方向（Ｗ）に傾斜するようにするために、当然のことながら、それらの経糸１１・１２がパイル１４の根元部分に密着する程度にベース織地の経糸密度が緻密に設定され、又、パイル１４が経糸の長さ方向（Ｌ）には傾倒せず緯糸の長さ方向（Ｗ）に向けて傾倒し易くするために、経糸の長さ方向（Ｌ）において隣合うパイル１４・１４が密着する程度にベース織地の緯糸密度が緻密に設定され、又、経糸や緯糸やパイル糸も所要の太さに設定される。
【００１４】
しかし、これらの事柄は適宜なされる設計的事項であり、在来の液晶パネル基板ラビング材用経パイル織物に準じ、ベース織地（地組織）の経糸密度を２０〜６０本／２５．４ｍｍに設定し、緯糸密度を３０〜１００本／２５．４ｍｍに設定し、経パイル織物の厚みを１．５〜４．０ｍｍに設定し、パイルや緯糸や経糸には繊度（太さ）が１５〜４０綿番手の糸条を使用すると、本発明所期のラビング材が得られる。パイル糸には、セルロース系繊維を主材とする糸条を使用することが望ましい。パイル１４のベース織地からの落脱防止のためには、経パイル織物の裏面（非パイル面）に接着剤を塗布するとよいが、その塗布量は概して５０〜８０ｇ／ｍ2 （乾燥重量）にするとよい。
【００１５】
ラビング材用経パイル織地にとって重要な事柄は、斑なく均一にパイルが一定方向に傾斜するようにすることであり、その傾斜角度を格別大きくする必要はないが、概して、パイル面に対する直交方向（Ｈ）に対してパイルの軸芯Ｓが５〜４０度傾斜するようにするとよく、その傾斜の程度は、太い経糸１２と細い経糸１１との太さの差によって設定されるが、概して、繊度の太い経糸１２の繊度を細い経糸１１の繊度の１．２倍〜４．０倍に、好ましくは１．４〜３．０倍にする。
【００１６】
緯糸１３が潜り抜ける２本１組の経糸１１・１２の間において、パイル１４の根元部分が係合し、その潜り抜ける２本１組の経糸１１・１２に押さえられる緯糸１３の部分がパイル面（織幅方向ｗ）に略平行に揃うようにするために、緯糸１３の繊度（太さ）を、２本１組となる２本の経糸の中の繊度が細い経糸１１の繊度（太さ）よりも大きく（太く）するとよく、好ましくは、その緯糸１３の繊度（太さ）を、２本１組となる２本の経糸の中の繊度が太い経糸１２の繊度（太さ）と同程度にする。
【実施例】
【００１７】
繊度３０綿番手（６０／２ｓ綿番手）のコットン（綿）繊維紡績糸を細い経糸１１とし、繊度１３綿番手（３０／２ｓ綿番手）のコットン（綿）繊維紡績糸を太い経糸１２とし、繊度２０綿番手（４０／２ｓ綿番手）のコットン（綿）繊維紡績糸を緯糸１３とし、繊度２０綿番手（４０／２ｓ綿番手）のコットン（綿）繊維紡績糸をパイル糸１４とし、経糸密度４０本／２５．４ｍｍ、緯糸密度５０本／２５．４ｍｍ、厚み２．５ｍｍ（パイル長１．７ｍｍ）の経パイル織物をダブルモケット織機により織成し、裏面にアクリル樹脂系接着剤（エマルジョン）を塗布（乾燥塗布量６５ｇ／ｍ2 ）して仕上げた。
【００１８】
この経パイル織物は、そのパイル１４（軸芯Ｓ）がパイル面に対する直交方向（Ｈ）に対して約１０度緯糸の長さ方向（織幅方向Ｗ）に傾斜し、経糸の長さ方向（Ｌ）を軸芯方向に平行に向けて２ｍ以上の広幅のラビングロールに装着することが出来た。
【００１９】
このように、本発明によると、樹脂や熱による後処理によらず、その織組織構造からしてパイル１４が緯糸の長さ方向（Ｗ）に斑なく均一に傾斜し、２ｍ以上の広幅のラビングロールに装着し、液晶パネル基板のラビング処理を効率的に行うことの出来る液晶パネル基板ラビング材が得られる。
【図面の簡単な説明】
【００２０】
【図１】本発明に係る液晶パネル基板ラビング材の斜視図である。
【図２】本発明に係る液晶パネル基板ラビング材の拡大断面図である。
【符号の説明】
【００２１】
１１：細い経糸
１２：太い経糸
１３：緯糸
１４：パイル
【図１】
2006241638.tif 000003
【図２】
2006241638.tif 000004